【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
（ａ）  式
【化１】
2004533413.tif 000001
（式中、Ｒ１は、二価の置換もしくは未置換のアリーレン部分であり、Ｒ２は、一価の置換もしくは未置換のアリール部分であるか、又はアルキル部分であるか、又はアラルキル部分である）で示されるモノ（ヒドロキシアリール）ホスフィンオキシド；
（ｂ）  式
【化２】
2004533413.tif 000002
（式中、Ｒ１とＲ２は上記にて定義した通りである）で示されるビス（ヒドロキシアリール）ホスフィンオキシド；  及び
（ｃ）  式
【化３】
2004533413.tif 000003
（式中、Ｒ１は上記にて定義した通りである）で示されるトリス（ヒドロキシアリール）ホスフィンオキシド；
を含み、そして
（ｄ）場合により、少量の  式
【化４】
2004533413.tif 000004
（式中、Ｒ２は上記にて定義した通りである）で示される五価のホスフィンオキシドを含有してもよい、
ヒドロキシアリールホスフィンオキシドの混合物。
【請求項２】
Ｒ１がアルキルアリールエーテルから誘導される、請求項１記載の混合物。
【請求項３】
本質的に、ジフェニル（４−ヒドロキシフェニル）ホスフィンオキシド、ビス（４−ヒドロキシフェニル）フェニルホスフィンオキシド、及びトリス（４−ヒドロキシフェニル）ホスフィンオキシドからなり、前記混合物が、場合により少量のトリフェニルホスフィンオキシドを含んでもよい、請求項１記載の混合物。
【請求項４】
本質的に、ビス（４−メチルフェニル）（４−ヒドロキシフェニル）ホスフィンオキシド、ビス（４−ヒドロキシフェニル）（４−メチルフェニル）ホスフィンオキシド、及びトリス（４−ヒドロキシフェニル）ホスフィンオキシドからなり、前記混合物が、場合により少量のトリス（４−メチルフェニル）ホスフィンオキシドを含んでもよい、請求項１記載の混合物。
【請求項５】
本質的に、ビス（１−ナフチル）（  ４−ヒドロキシフェニル）ホスフィンオキシド、ビス（  ４−ヒドロキシフェニル）（１−ナフチル）ホスフィンオキシド、及びトリス（  ４−ヒドロキシフェニル）ホスフィンオキシドからなり、前記混合物が、場合により少量のトリス（１−ナフチル）ホスフィンオキシドを含んでもよい、請求項１記載の混合物。
【請求項６】
本質的に、ビス（２−ナフチル）（４−ヒドロキシフェニル）ホスフィンオキシド、ビス（４−ヒドロキシフェニル）（２−ナフチル）ホスフィンオキシド、及びトリス（４−ヒドロキシフェニル）ホスフィンオキシドからなり、前記混合物が、場合により少量のトリス（２−ナフチル）ホスフィンオキシドを含んでもよい、請求項１記載の混合物。
【請求項７】
本質的に、ビス（４−フェノキシフェニル）（４−ヒドロキシフェニル）ホスフィンオキシド、ビス（４−ヒドロキシフェニル）（４−フェノキシフェニル）ホスフィンオキシド、及びトリス（４−ヒドロキシフェニル）ホスフィンオキシドからなり、前記混合物が、場合により少量のトリス（４−フェノキシフェニル）ホスフィンオキシドを含んでもよい、請求項１記載の混合物。
【請求項８】
本質的に、ビス（２，４，５−トリメチルフェニル）（４−ヒドロキシフェニル）ホスフィンオキシド、ビス（４−ヒドロキシフェニル）（２，４，５−トリメチルフェニル）ホスフィンオキシド、及びトリス（４−ヒドロキシフェニル）ホスフィンオキシドからなり、前記混合物が、場合により少量のトリス（２，４，５−トリメチルフェニル）ホスフィンオキシドを含んでもよい、請求項１記載の混合物。
【請求項９】
本質的に、ビス（ｔｅｒｔ−ブチル）（４−ヒドロキシフェニル）ホスフィンオキシド、ビス（４−ヒドロキシフェニル）（ｔｅｒｔ−ブチル）  ホスフィンオキシド、及びトリス（４−ヒドロキシフェニル）ホスフィンオキシドからなり、前記混合物が、場合により少量のトリス（ｔｅｒｔ−ブチル）ホスフィンオキシドを含んでもよい、請求項１記載の混合物。
【請求項１０】
前記混合物が、式（Ｉ）のモノ（ヒドロキシアリール）ホスフィンオキシドを約１０〜約５０モル％、式（ＩＩ）のビス（ヒドロキシアリール）ホスフィンオキシドを約３０〜約６０モル％、式（ＩＩＩ）のトリス（ヒドロキシアリール）ホスフィンオキシドを約１０〜約５０モル％、及び式（ＩＶ）の五価のホスフィンオキシドを約０〜最大約１０モル％含む、請求項１記載の混合物。
【請求項１１】
（ａ）  式
【化５】
2004533413.tif 000005
（式中、Ｒ１は、二価で置換もしくは未置換のアリーレン部分であり、Ｒ２は、一価で置換もしくは未置換のアリール部分であるか、又はアルキル部分であるか、又はアラルキル部分である）で示されるモノ（グリシドオキシアリール）ホスフィンオキシド；
（ｂ）  式
【化６】
2004533413.tif 000006
（式中、Ｒ１とＲ２は上記にて定義した通りである）で示されるビス（グリシドオキシアリール）ホスフィンオキシド；  及び
（ｃ）  式
【化７】
2004533413.tif 000007
（式中、Ｒ１は上記にて定義した通りである）で示されるトリス（グリシドオキシアリール）ホスフィンオキシド；
を含み、そして
（ｄ）場合により、少量の  式
【化８】
2004533413.tif 000008
（式中、Ｒ２は上記にて定義した通りである）で示される五価のホスフィンオキシドを含有してもよい、
グリシドオキシアリールホスフィンオキシドの混合物。
【請求項１２】
本質的に、ジフェニル（４−グリシドオキシフェニル）ホスフィンオキシド、ビス（４−グリシドオキシフェニル）フェニルホスフィンオキシド、及びトリス（４−グリシドオキシフェニル）ホスフィンオキシドからなり、前記混合物が、場合により少量のトリフェニルホスフィンオキシドを含んでもよい、請求項１１記載の混合物。
【請求項１３】
本質的に、ビス（４−メチルフェニル）（４−グリシドオキシフェニル）ホスフィンオキシド、ビス（４−グリシドオキシフェニル）（４−メチルフェニル）  ホスフィンオキシド、及びトリス（４−グリシドオキシフェニル）ホスフィンオキシドからなり、前記混合物が、場合により少量のトリス（４−メチルフェニル）ホスフィンオキシドを含んでもよい、請求項１１記載の混合物。
【請求項１４】
本質的に、ビス（１−ナフチル）（４−グリシドオキシフェニル）ホスフィンオキシド、ビス（４−グリシドオキシフェニル）（１−ナフチル）  ホスフィンオキシド、及びトリス（４−グリシドオキシフェニル）ホスフィンオキシドからなり、前記混合物が、場合により少量のトリス（１−ナフチル）ホスフィンオキシドを含んでもよい、請求項１１記載の混合物。
【請求項１５】
本質的に、ビス（２−ナフチル）（４−グリシドオキシフェニル）ホスフィンオキシド、ビス（４−グリシドオキシフェニル）（２−ナフチル）  ホスフィンオキシド、及びトリス（４−グリシドオキシフェニル）ホスフィンオキシドからなり、前記混合物が、場合により少量のトリス（２−ナフチル）ホスフィンオキシドを含んでもよい、請求項１１記載の混合物。
【請求項１６】
本質的に、ビス（４−フェノキシフェニル）（４−グリシドオキシフェニル）ホスフィンオキシド、ビス（４−グリシドオキシフェニル）（４−フェノキシフェニル）ホスフィンオキシド、及びトリス（４−グリシドオキシフェニル）ホスフィンオキシドからなり、前記混合物が、場合により少量のトリス（４−フェノキシフェニル）ホスフィンオキシドを含んでもよい、請求項１１記載の混合物。
【請求項１７】
本質的に、ビス（２，４，５−トリメチルフェニル）（４−グリシドオキシフェニル）ホスフィンオキシド、ビス（４−グリシドオキシフェニル）（２，４，５−トリメチルフェニル）ホスフィンオキシド、及びトリス（４−グリシドオキシフェニル）ホスフィンオキシドからなり、前記混合物が、場合により少量のトリス（２，４，５−トリメチルフェニル）ホスフィンオキシドを含んでもよい、請求項１１記載の混合物。
【請求項１８】
本質的に、ビス（ｔｅｒｔ−ブチル）（４−グリシドオキシフェニル）ホスフィンオキシド、ビス（４−グリシドオキシフェニル）（ｔｅｒｔ−ブチル）ホスフィンオキシド、及びトリス（４−グリシドオキシフェニル）ホスフィンオキシドからなり、前記混合物が、場合により少量のトリス（ｔｅｒｔ−ブチル）ホスフィンオキシドを含んでもよい、請求項１１記載の混合物。
【請求項１９】
前記混合物が、式（Ｉ）のホスフィンオキシドから誘導されるモノ（グリシドオキシアリール）ホスフィンオキシドを約１０〜約５０モル％、式（ＩＩ）のホスフィンオキシドから誘導されるビス（グリシドオキシアリール）ホスフィンオキシドを約３０〜約６０モル％、式（ＩＩＩ）のホスフィンオキシドから誘導されるトリス（グリシドオキシアリール）ホスフィンオキシドを約１０〜約５０モル％、及び式（ＩＶ）の五価のホスフィンオキシドを約０〜最大約１０モル％含む、請求項１１記載の混合物。
【請求項２０】
ヒドロキシアリールホスフィンオキシドの混合物とエピクロロヒドリンとを反応させることによってヒドロキシアリールホスフィンオキシドの混合物より誘導されるエポキシオリゴマー生成物であって、ヒドロキシアリールホスフィンオキシドの混合物が、
（ａ）  式
【化９】
2004533413.tif 000009
（式中、Ｒ１は、二価の置換もしくは未置換のアリーレン部分であり、Ｒ２は、一価の置換もしくは未置換のアリール部分であるか、又はアルキル部分であるか、又はアラルキル部分である）で示されるモノ（ヒドロキシアリール）ホスフィンオキシド；
（ｂ）  式
【化１０】
2004533413.tif 000010
（式中、Ｒ１とＲ２は上記にて定義した通りである）で示されるビス（ヒドロキシアリール）ホスフィンオキシド；  及び
（ｃ）  式
【化１１】
2004533413.tif 000011
（式中、Ｒ１は上記にて定義した通りである）で示されるトリス（ヒドロキシアリール）ホスフィンオキシド；
を含み、そして
（ｄ）場合により、少量の  式
【化１２】
2004533413.tif 000012
（式中、Ｒ２は上記にて定義した通りである）で示される五価のホスフィンオキシドを含有してもよい、
前記エポキシオリゴマー生成物。
【請求項２１】
ヒドロキシアリールホスフィンオキシドの混合物とエポキシ樹脂組成物とを反応させることによって誘導される難燃性エポキシ組成物であって、ヒドロキシアリールホスフィンオキシドの混合物が
（ａ）  式
【化１３】
2004533413.tif 000013
（式中、Ｒ１は、二価で置換もしくは未置換のアリーレン部分であり、Ｒ２は、一価で置換もしくは未置換のアリール部分であるか、又はアルキル部分であるか、又はアラルキル部分である）で示されるモノ（ヒドロキシアリール）ホスフィンオキシド；
（ｂ）  式
【化１４】
2004533413.tif 000014
（式中、Ｒ１とＲ２は上記にて定義した通りである）で示されるビス（ヒドロキシアリール）ホスフィンオキシド；  及び
（ｃ）  式
【化１５】
2004533413.tif 000015
（式中、Ｒ１は上記にて定義した通りである）で示されるトリス（ヒドロキシアリール）ホスフィンオキシド；
を含み、そして場合により、少量の
（ｄ）  式
【化１６】
2004533413.tif 000016
（式中、Ｒ２は上記にて定義した通りである）で示される五価のホスフィンオキシドを含有してもよい
難燃性エポキシ組成物。
【請求項２２】
硬化剤をさらに含み、そして場合により充填剤と希釈剤を含んでもよい、請求項２１記載のエポキシ組成物。
【請求項２３】
前記硬化剤が、無水物、アミン、アミド、ルイス酸、及びフェノール類ベースのノボラック樹脂からなる群から選択される、請求項２２記載のエポキシ組成物。
【請求項２４】
前記希釈剤がグリシジルエーテルである、請求項２２記載のエポキシ組成物。
【請求項２５】
請求項２１記載の難燃性エポキシ組成物と強化用成分とを含み、少なくともある程度硬化させた樹脂含浸複合材料。
【請求項２６】
ガラス充填材、ガラス繊維、又はガラス布帛を含む、請求項２５記載の樹脂含浸複合材料。
【請求項２７】
前記複合材料がガラス布帛を含む、請求項２６記載の樹脂含浸複合材料。
【請求項２８】
請求項２５記載の樹脂含浸複合材料に接着された銅箔層を場合により含んでもよい積層物。
【請求項２９】
請求項２６記載の樹脂含浸複合材料に接着された銅箔層を場合により含んでもよい積層物。
【請求項３０】
請求項２７記載の樹脂含浸複合材料に接着された銅箔層を場合により含んでもよい積層物。
【請求項３１】
前記積層物が、一般にはその構成層に分けることのできない、実質的に一体の構造物にプレス成形された複数の樹脂含浸ガラス布帛層を含む、請求項３０記載の積層物。
【請求項３２】
（ｉ）ヒドロキシアリールホスフィンオキシドの混合物と、ジグリシジルエーテルまたはジグリシジルエーテルの混合物もしくはポリグリシジルエーテルの混合物とを反応させることによってヒドロキシアリールホスフィンオキシドの混合物より誘導されるエポキシ成分；  及び（ｉｉ）  前記ヒドロキシアリールホスフィンオキシド混合物から誘導されるグリシジルエーテルの混合物；  からなる群から選択される少なくとも１種の成分を含む硬化可能な難燃性組成物であって、このとき前記ヒドロキシアリールホスフィンオキシド混合物が、  
（ａ）  式
【化１７】
2004533413.tif 000017
（式中、Ｒ１は、二価の置換もしくは未置換のアリーレン部分であり、Ｒ２は、一価の置換もしくは未置換のアリール部分であるか、又はアルキル部分であるか、又はアラルキル部分である）で示されるモノ（ヒドロキシアリール）ホスフィンオキシド；
（ｂ）  式
【化１８】
2004533413.tif 000018
（式中、Ｒ１とＲ２は上記にて定義した通りである）で示されるビス（ヒドロキシアリール）ホスフィンオキシド；  及び
（ｃ）  式
【化１９】
2004533413.tif 000019
（式中、Ｒ１は上記にて定義した通りである）で示されるトリス（ヒドロキシアリール）ホスフィンオキシド；
を含み、そして
（ｄ）場合により、少量の  式
【化２０】
2004533413.tif 000020
（式中、Ｒ２は上記にて定義した通りである）で示される五価のホスフィンオキシドを含有してもよい
前記硬化可能な組成物。
【請求項３３】
エピクロロヒドリンと、ビスフェノールＡ、ビスフェノールＦ、又はノボラックエポキシ樹脂とをベースとするエポキシ樹脂をさらに含む、請求項３２記載の硬化可能な組成物。
【請求項３４】
少なくとも１種の成分が、前記ヒドロキシアリールホスフィンオキシド混合物と、前記ヒドロキシアリールホスフィンオキシド混合物から誘導されるグリシジルエーテルの混合物との反応によって誘導されるオリゴマーである、請求項３２記載の硬化可能な組成物。
【請求項３５】
硬化剤をさらに含み、そして場合により充填剤と希釈剤を含んでもよい、請求項３２記載の硬化可能な組成物。
【請求項３６】
前記硬化剤が、無水物、アミン、アミド、ルイス酸、及びフェノール類ベースのノボラック樹脂からなる群から選択される、請求項３５記載の硬化可能な組成物。
【請求項３７】
前記希釈剤がグリシジルエーテルである、請求項３５記載の硬化可能な組成物。
【請求項３８】
請求項３２記載の硬化可能な難燃性組成物と強化用成分とを含み、少なくともある程度硬化させた樹脂含浸複合材料。
【請求項３９】
ガラス充填材、ガラス繊維、又はガラス布帛を含む、請求項３８記載の樹脂含浸複合材料。
【請求項４０】
前記複合材料がガラス布帛を含む、請求項３９記載の樹脂含浸複合材料。
【請求項４１】
請求項３８記載の樹脂含浸複合材料に接着された銅箔層を場合により含んでもよい積層物。
【請求項４２】
請求項３９記載の樹脂含浸複合材料に接着された銅箔層を場合により含んでもよい積層物。
【請求項４３】
請求項４０記載の樹脂含浸複合材料に接着された銅箔層を場合により含んでもよい積層物。
【請求項４４】
前記積層物が、一般にはその構成層に分けることのできない、実質的に一体の構造物にプレス成形された複数の樹脂含浸ガラス布帛層を含む、請求項４３記載の積層物。
【請求項４５】
ヒドロキシアリールホスフィンオキシドの混合物と、エポキシノボラック組成物、ビスフェノールＡ誘導エポキシ組成物、又はビスフェノールＦ誘導エポキシ組成物とを反応させることによって誘導される硬化可能な難燃性エポキシ組成物であって、このとき前記ヒドロキシアリールホスフィンオキシド混合物が、
（ａ）  式
【化２１】
2004533413.tif 000021
（式中、Ｒ１は、二価の置換もしくは未置換のアリーレン部分であり、Ｒ２は、一価の置換もしくは未置換のアリール部分であるか、又はアルキル部分であるか、又はアラルキル部分である）で示されるモノ（ヒドロキシアリール）ホスフィンオキシド；
（ｂ）  式
【化２２】
2004533413.tif 000022
（式中、Ｒ１とＲ２は上記にて定義した通りである）で示されるビス（ヒドロキシアリール）ホスフィンオキシド；  及び
（ｃ）  式
【化２３】
2004533413.tif 000023
（式中、Ｒ１は上記にて定義した通りである）で示されるトリス（ヒドロキシアリール）ホスフィンオキシド；
を含み、そして
（ｄ）場合により、少量の  式
【化２４】
2004533413.tif 000024
（式中、Ｒ２は上記にて定義した通りである）で示される五価のホスフィンオキシドを含有してもよい
前記硬化可能な難燃性エポキシ組成物。
【請求項４６】
硬化剤をさらに含み、そして場合により充填剤と希釈剤を含んでもよい、請求項４５記載のエポキシ組成物。
【請求項４７】
前記硬化剤が、無水物、アミン、アミド、ルイス酸、及びフェノール類ベースのノボラック樹脂からなる群から選択される、請求項４６記載のエポキシ組成物。
【請求項４８】
前記希釈剤がグリシジルエーテルである、請求項４６記載のエポキシ組成物。
【請求項４９】
請求項４５記載の難燃性エポキシ組成物と強化用成分とを含み、少なくともある程度硬化させた樹脂含浸複合材料。
【請求項５０】
ガラス充填材、ガラス繊維、又はガラス布帛を含む、請求項４９記載の樹脂含浸複合材料。
【請求項５１】
前記複合材料がガラス布帛を含む、請求項５０記載の樹脂含浸複合材料。
【請求項５２】
請求項４９記載の樹脂含浸複合材料に接着された銅箔層を場合により含んでもよい積層物。
【請求項５３】
請求項５０記載の樹脂含浸複合材料に接着された銅箔層を場合により含んでもよい積層物。
【請求項５４】
請求項５１記載の樹脂含浸複合材料に接着された銅箔層を場合により含んでもよい積層物。
【請求項５５】
前記積層物が、一般にはその構成層に分けることのできない、実質的に一体の構造物にプレス成形された複数の樹脂含浸ガラス布帛層を含む、請求項５４記載の積層物。
【請求項５６】
ヒドロキシアリールホスフィンオキシドの混合物の製造法であって、
（ａ）  化学種（Ｒ１）ＭｇＸと（Ｒ２）ＭｇＸと（式中、Ｒ１はアリールアルキルエーテル基であり；  Ｒ２は、アリール基、アルキル基、又はアラルキル基であり；  Ｘはハロゲン原子である）を含む混合グリニャール試薬反応混合物を調製する工程；
（ｂ）  前記混合グリニャール試薬反応混合物とオキシ塩化リンとを反応させてアリールアルキルエーテルホスフィンオキシドの混合物を生成させる工程；  及び
（ｃ）  前記アリールアルキルエーテルホスフィンオキシド混合物をヒドロキシアリールホスフィンオキシドの混合物に転化させる工程、このとき前記ヒドロキシアリールホスフィンオキシド混合物が、
（ｉ）    式
【化２５】
2004533413.tif 000025
（式中、Ｒ１は、二価の置換もしくは未置換のアリーレン部分であり、Ｒ２は、一価の置換もしくは未置換のアリール部分であるか、又はアルキル部分であるか、又はアラルキル部分である）で示されるモノ（ヒドロキシアリール）ホスフィンオキシド；
（ｉｉ）  式
【化２６】
2004533413.tif 000026
（式中、Ｒ１とＲ２は上記にて定義した通りである）で示されるビス（ヒドロキシアリール）ホスフィンオキシド；  及び
（ｉｉｉ）  式
【化２７】
2004533413.tif 000027
（式中、Ｒ１は上記にて定義した通りである）で示されるトリス（ヒドロキシアリール）ホスフィンオキシド；
を含み、そして
（ｉｖ）場合により、少量の  式
【化２８】
2004533413.tif 000028
（式中、Ｒ２は上記にて定義した通りである）で示される五価のホスフィンオキシド；
を含有してもよい；
の各工程を含む、ヒドロキシアリールホスフィンオキシドの混合物の製造法。
【請求項５７】
ヒドロキシアリールホスフィンオキシドの混合物の製造法であって
（ａ）  化学種（Ｒ１）ＭｇＸ（式中、Ｒ１はアリールアルキルエーテル基であり；  Ｘはハロゲン原子である）を含むグリニャール試薬を調製する工程；
（ｂ）  化学種（Ｒ２）ＭｇＸ（式中、Ｒ２は、アリール基、アルキル基、又はアラルキル基であり；  Ｘは上記にて定義した通りである）を含むグリニャール試薬を調製する工程；
（ｃ）  前記グリニャール試薬（Ｒ２）ＭｇＸとオキシ塩化リンとを反応させる工程；
（ｄ）  前記グリニャール試薬（Ｒ２）ＭｇＸとオキシ塩化リンとの反応後、アリールアルキルエーテルホスフィンオキシドの混合物が得られるように前記（Ｒ１）ＭｇＸを加える工程；  及び
（ｅ）  前記アリールアルキルエーテルホスフィンオキシド混合物をヒドロキシアリールホスフィンオキシドの混合物に転化させる工程、このとき前記ヒドロキシアリールホスフィンオキシド混合物が、
（ｉ）  式
【化２９】
2004533413.tif 000029
（式中、Ｒ１は、二価で置換もしくは未置換のアリーレン部分であり、Ｒ２は、一価で置換もしくは未置換のアリール部分であるか、又はアルキル部分であるか、又はアラルキル部分である）で示されるモノ（ヒドロキシアリール）ホスフィンオキシド；
（ｉｉ）  式
【化３０】
2004533413.tif 000030
（式中、Ｒ１とＲ２は上記にて定義した通りである）で示されるビス（ヒドロキシアリール）ホスフィンオキシド；  及び
（ｉｉｉ）  式
【化３１】
2004533413.tif 000031
（式中、Ｒ１は上記にて定義した通りである）で示されるトリス（ヒドロキシアリール）ホスフィンオキシド；
を含み、そして場合により、少量の
（ｉｖ）  式
【化３２】
2004533413.tif 000032
（式中、Ｒ２は上記にて定義した通りである）で示される五価のホスフィンオキシドを含有してもよい；
ヒドロキシアリールホスフィンオキシドの混合物の製造法。
【請求項５８】
前記アリールアルキルエーテルホスフィンオキシド混合物を前記ヒドロキシアリールホスフィンオキシド混合物に転化させる前記工程が、ハロゲン化金属塩の存在下にて、ＨＢｒ、ＨＩ、及びＨＣｌからなる群から選択される無機酸で前記混合物を処理する工程を含む、請求項５６記載の製造法。
【請求項５９】
前記アリールアルキルエーテルホスフィンオキシド混合物を前記ヒドロキシアリールホスフィンオキシド混合物に転化させる前記工程が、ハロゲン化金属塩の存在下にて、ＨＢｒ、ＨＩ、及びＨＣｌからなる群から選択される無機酸で前記混合物を処理する工程を含む、請求項５７記載の製造法。
【請求項６０】
式
【化３３】
2004533413.tif 000033
（式中、−Ｒは、
【化３４】
2004533413.tif 000034
からなる群から選択される）で示されるビス（ヒドロキシフェニル）ホスフィンオキシド。
【請求項６１】
構造式
【化３５】
2004533413.tif 000035
を有する、請求項６０記載のビス（ヒドロキシフェニル）ホスフィンオキシド。
【請求項６２】
構造式
【化３６】
2004533413.tif 000036
を有する、請求項６０記載のビス（ヒドロキシフェニル）ホスフィンオキシド。
【請求項６３】
構造式
【化３７】
2004533413.tif 000037
を有する、請求項６０記載のビス（ヒドロキシフェニル）ホスフィンオキシド。
【請求項６４】
式
【化３８】
2004533413.tif 000038
を有する、請求項６０記載のビス（ヒドロキシフェニル）ホスフィンオキシド。
【請求項６５】
式
【化３９】
2004533413.tif 000039
を有する、請求項６０記載のビス（ヒドロキシフェニル）ホスフィンオキシド。
【請求項６６】
式
【化４０】
2004533413.tif 000040
を有する、請求項６０記載のビス（ヒドロキシフェニル）ホスフィンオキシド。
【請求項６７】
式
【化４１】
2004533413.tif 000041
（式中、ｎは０〜１００の整数であり、−Ｒは
【化４２】
2004533413.tif 000042
からなる群から選択される）で示されるジグリシジルエーテル。
【請求項６８】
ｎが０〜２０の整数である、請求項６７記載のジグリシジルエーテル。
【請求項６９】
ｎが０〜５の整数である、請求項６７記載のジグリシジルエーテル。
【請求項７０】
−Ｒが
【化４３】
2004533413.tif 000043
である、請求項６７記載のジグリシジルエーテル。
【請求項７１】
−Ｒが
【化４４】
2004533413.tif 000044
である、請求項６７記載のジグリシジルエーテル。
【請求項７２】
−Ｒが
【化４５】
2004533413.tif 000045
である、請求項６７記載のジグリシジルエーテル。
【請求項７３】
−Ｒが
【化４６】
2004533413.tif 000046
である、請求項６７記載のジグリシジルエーテル。
【請求項７４】
−Ｒが
【化４７】
2004533413.tif 000047
である、請求項６７記載のジグリシジルエーテル。
【請求項７５】
−Ｒが
【化４８】
2004533413.tif 000048
である、請求項６７記載のジグリシジルエーテル。
【請求項７６】
式
【化４９】
2004533413.tif 000049
（式中、−Ｒは
【化５０】
2004533413.tif 000050
からなる群から選択される）のビス（ヒドロキシフェニル）ホスフィンオキシドとエポキシ樹脂とを反応させることによって誘導されるエポキシ組成物。
【請求項７７】
−Ｒが
【化５１】
2004533413.tif 000051
である、請求項７６記載のエポキシ組成物。
【請求項７８】
−Ｒが
【化５２】
2004533413.tif 000052
である、請求項７６記載のエポキシ組成物。
【請求項７９】
−Ｒが
【化５３】
2004533413.tif 000053
である、請求項７６記載のエポキシ組成物。
【請求項８０】
−Ｒが
【化５４】
2004533413.tif 000054
である、請求項７６記載のエポキシ組成物。
【請求項８１】
−Ｒが
【化５５】
2004533413.tif 000055
である、請求項７６記載のエポキシ組成物。
【請求項８２】
−Ｒが
【化５６】
2004533413.tif 000056
である、請求項７６記載のエポキシ組成物。
【請求項８３】
−Ｒが
【化５７】
2004533413.tif 000057
である、請求項７６記載のエポキシ組成物。
【請求項８４】
エポキシ樹脂がビスフェノールＡから誘導される、請求項７６記載のエポキシ組成物。
【請求項８５】
エポキシ樹脂がビスフェノールＦから誘導される、請求項７６記載のエポキシ組成物。
【請求項８６】
エポキシ樹脂がエポキシノボラック樹脂である、請求項７６記載のエポキシ組成物。
【請求項８７】
請求項７６記載のエポキシ組成物と硬化剤を含み、そして場合により充填剤と希釈剤を含んでもよい、難燃性エポキシ組成物。
【請求項８８】
前記硬化剤が、無水物、アミン、アミド、ルイス酸、及びフェノール類ベースのノボラック樹脂からなる群から選択される、請求項８７記載の難燃性エポキシ組成物。
【請求項８９】
前記希釈剤がグリシジルエーテルを含む、請求項８７記載の難燃性エポキシ組成物。
【請求項９０】
請求項７６記載の難燃性エポキシ組成物と強化用成分とを含み、少なくともある程度硬化させた樹脂含浸複合材料。
【請求項９１】
ガラス充填材、ガラス繊維、又はガラス布帛を含む、請求項９０記載の樹脂含浸複合材料。
【請求項９２】
前記複合材料がガラス布帛を含む、請求項９１記載の樹脂含浸複合材料。
【請求項９３】
請求項９０記載の樹脂含浸複合材料に接着された銅箔層を場合により含んでもよい積層物。
【請求項９４】
請求項９１記載の樹脂含浸複合材料に接着された銅箔層を場合により含んでもよい積層物。
【請求項９５】
請求項９２記載の樹脂含浸複合材料に接着された銅箔層を場合により含んでもよい積層物。
【請求項９６】
前記積層物が、一般にはその構成層に分けることのできない、実質的に一体の構造物にプレス成形された複数の樹脂含浸ガラス布帛層を含む、請求項９５記載の積層物。
【請求項９７】
硬化可能なエポキシ組成物であって、
式
【化５８】
2004533413.tif 000058
（式中、−Ｒは
【化５９】
2004533413.tif 000059
からなる群から選択される）のビス（ヒドロキシフェニル）ホスフィンオキシドと、
（ｉ）  エピクロロヒドリン、あるいは
（ｉｉ）  ビスフェノールＡのジグリシジルエーテルもしくは式
【化６０】
2004533413.tif 000060
（式中、ｎは０〜１００の整数であり、Ｒは上記にて定義した通りである）のジグリシジルエーテルを場合により含んでもよい、ジグリシジルエーテル又はポリグリシジルエーテル、あるいは
（ｉｉｉ）ヒドロキシアリールホスフィンオキシドの混合物から誘導されるグリシジルエーテルの混合物とを反応させることによって誘導される成分を含み、このとき当該ヒドロキシアリールホスフィンオキシドの混合物が、
（ａ）  式
【化６１】
2004533413.tif 000061
（式中、Ｒ１は、二価の置換もしくは未置換のアリーレン部分であり、Ｒ２は、一価の置換もしくは未置換のアリール部分であるか、又はアルキル部分であるか、又はアラルキル部分である）で示されるモノ（ヒドロキシアリール）ホスフィンオキシド；
（ｂ）  式
【化６２】
2004533413.tif 000062
（式中、Ｒ１とＲ２は上記にて定義した通りである）で示されるビス（ヒドロキシアリール）ホスフィンオキシド；  及び
（ｃ）  式
【化６３】
2004533413.tif 000063
（式中、Ｒ１は上記にて定義した通りである）で示されるトリス（ヒドロキシアリール）ホスフィンオキシド；
を含み、そして
（ｄ）場合により、少量の  式
【化６４】
2004533413.tif 000064
（式中、Ｒ２は上記にて定義した通りである）で示される五価のホスフィンオキシドを含有してもよく；
そして、前記組成物は、場合により追加のエポキシ樹脂成分を含んでもよい、硬化可能なエポキシ組成物。
【請求項９８】
ｎが０〜２０の整数である、請求項９７記載の硬化可能なエポキシ組成物。
【請求項９９】
ｎが０〜５の整数である、請求項９７記載の硬化可能なエポキシ組成物。
【請求項１００】
前記ビス（ヒドロキシフェニル）ホスフィンオキシドと、ビスフェノールＡのジグリシジルエーテル、ビスフェノールＦのジグリシジルエーテル、又はエポキシノボラック樹脂との反応により誘導される、請求項９７記載の硬化可能なエポキシ組成物。
【請求項１０１】
前記ビス（ヒドロキシフェニル）ホスフィンオキシドと式
【化６５】
2004533413.tif 000065
（式中、ｎとＲは前記にて定義した通りである）のジグリシジルエーテルとの反応により誘導される成分を含む、請求項９７記載の硬化可能なエポキシ組成物。
【請求項１０２】
ヒドロキシアリールホスフィンオキシドの混合物とエピクロロヒドリンとを反応させることによって誘導されるグリシジルエーテルの混合物と前記ビス（ヒドロキシフェニル）ホスフィンオキシドとの反応により誘導される成分を含み、このとき前記ヒドロキシアリールホスフィンオキシド混合物が、
（ａ）  式
【化６６】
2004533413.tif 000066
（式中、Ｒ１は、二価の置換もしくは未置換のアリーレン部分であり、Ｒ２は、一価の置換もしくは未置換のアリール部分であるか、又はアルキル部分であるか、又はアラルキル部分である）で示されるモノ（ヒドロキシアリール）ホスフィンオキシド；
（ｂ）  式
【化６７】
2004533413.tif 000067
（式中、Ｒ１とＲ２は上記にて定義した通りである）で示されるビス（ヒドロキシアリール）ホスフィンオキシド；  及び
（ｃ）  式
【化６８】
2004533413.tif 000068
（式中、Ｒ１は上記にて定義した通りである）で示されるトリス（ヒドロキシアリール）ホスフィンオキシド；
を含み、そして
（ｄ）場合により、少量の  式
【化６９】
2004533413.tif 000069
（式中、Ｒ２は上記にて定義した通りである）で示される五価のホスフィンオキシドを含有してもよい、
請求項９７記載の硬化可能なエポキシ組成物。
【請求項１０３】
請求項９７記載の硬化可能なエポキシ組成物と硬化剤を含み、場合により充填剤と希釈剤を含んでもよい、難燃性のエポキシ組成物。
【請求項１０４】
前記硬化剤が、無水物、アミン、アミド、ルイス酸、及びフェノール類ベースのノボラック樹脂からなる群から選択される、請求項１０３記載の難燃性エポキシ組成物。
【請求項１０５】
前記希釈剤がグリシジルエーテルを含む、請求項１０３記載の難燃性エポキシ組成物。
【請求項１０６】
請求項１０３記載の難燃性エポキシ組成物と強化用成分とを含み、少なくともある程度硬化させた樹脂含浸複合材料。
【請求項１０７】
ガラス充填材、ガラス繊維、又はガラス布帛を含む、請求項１０６記載の樹脂含浸複合材料。
【請求項１０８】
前記複合材料がガラス布帛を含む、請求項１０７記載の樹脂含浸複合材料。
【請求項１０９】
請求項１０６記載の樹脂含浸複合材料に接着された銅箔層を場合により含んでもよい積層物。
【請求項１１０】
請求項１０７記載の樹脂含浸複合材料に接着された銅箔層を場合により含んでもよい積層物。
【請求項１１１】
請求項１０８記載の樹脂含浸複合材料に接着された銅箔層を場合により含んでもよい積層物。
【請求項１１２】
前記積層物が、一般にはその構成層に分けることのできない、実質的に一体の構造物にプレス成形された複数の樹脂含浸ガラス布帛層を含む、請求項１１１記載の積層物。
【請求項１１３】
式
【化７０】
2004533413.tif 000070
（式中、−Ｒは
【化７１】
2004533413.tif 000071
からなる群から選択される）で示されるビス（ヒドロキシフェニル）ホスフィンオキシドと、エポキシノボラック樹脂、エピクロロヒドリンとビスフェノールＡから誘導されるエポキシ樹脂  又はエピクロロヒドリントビスフェノールＦから誘導されるエポキシ樹脂との反応により誘導されるエポキシ組成物。
【請求項１１４】
硬化剤をさらに含み、場合により充填剤と希釈剤を含んでもよい、請求項１１３記載の難燃性エポキシ組成物。
【請求項１１５】
前記硬化剤が、無水物、アミン、アミド、ルイス酸、及びフェノール類ベースのノボラック樹脂からなる群から選択される、請求項１１４記載の難燃性エポキシ組成物。
【請求項１１６】
前記希釈剤がグリシジルエーテルを含む、請求項１１４記載の難燃性エポキシ組成物。
【請求項１１７】
請求項１１４記載の難燃性エポキシ組成物と強化用成分とを含み、少なくともある程度硬化させた樹脂含浸複合材料。
【請求項１１８】
ガラス充填材、ガラス繊維、又はガラス布帛を含む、請求項１１７記載の樹脂含浸複合材料。
【請求項１１９】
前記複合材料がガラス布帛を含む、請求項１１８記載の樹脂含浸複合材料。
【請求項１２０】
請求項１１７記載の樹脂含浸複合材料に接着された銅箔層を場合により含んでもよい積層物。
【請求項１２１】
請求項１１８記載の樹脂含浸複合材料に接着された銅箔層を場合により含んでもよい積層物。
【請求項１２２】
請求項１１９記載の樹脂含浸複合材料に接着された銅箔層を場合により含んでもよい積層物。
【請求項１２３】
前記積層物が、一般にはその構成層に分けることのできない、実質的に一体の構造物にプレス成形された複数の樹脂含浸ガラス布帛層を含む、請求項１２２記載の積層物。
【請求項１２４】
式
【化７２】
2004533413.tif 000072
で示されるトリグリシジルエーテル。
【請求項１２５】
硬化可能な組成物であって、
ａ）  （ｉ）  一般には式
【化７３】
2004533413.tif 000073
で示されるトリス（ｏ−グリシドオキシフェニル）ホスフィンオキシド、及び
（ｉｉ）  一般には式
【化７４】
2004533413.tif 000074
で示されるトリス（ｐ−グリシドオキシフェニル）ホスフィンオキシド
の群から選択される少なくとも１種の成分を含み；
ｂ）  （ｉ）  式
【化７５】
2004533413.tif 000075
（式中、Ｒ１は、二価の置換もしくは未置換のアリーレン部分であり、Ｒ２は、一価の置換もしくは未置換のアリール部分であるか、又はアルキル部分であるか、又はアラルキル部分である）で示されるモノ（ヒドロキシアリール）ホスフィンオキシド、
（ｉｉ）  式
【化７６】
2004533413.tif 000076
（式中、Ｒ１とＲ２は上記にて定義した通りである）で示されるビス（ヒドロキシアリール）ホスフィンオキシド、及び
（ｉｉｉ）  式
【化７７】
2004533413.tif 000077
（式中、Ｒ１は上記にて定義した通りである）で示されるトリス（ヒドロキシアリール）ホスフィンオキシド
を含み、そして
（ｉｖ）場合により、少量の  式
【化７８】
2004533413.tif 000078
（式中、Ｒ２は上記にて定義した通りである）で示される五価のホスフィンオキシドを含有してもよい
ヒドロキシアリールホスフィンオキシドの混合物を場合により含んでもよく；  そして
ｃ）  ビスフェノールＡ等のヒドロキシアリール化合物とエピクロロヒドリンから誘導されるエポキシ樹脂、ノボラック樹脂、エポキシクレゾール−ノボラック樹脂、及びこれらの混合物を場合により含んでもよい少なくとも１種の硬化可能なさらなるエポキシ樹脂成分を含む；
前記硬化可能な組成物。
【請求項１２６】
請求項１２５記載の硬化可能な組成物と硬化剤を含み、場合により充填剤と希釈剤を含んでもよい、難燃性のエポキシ組成物。
【請求項１２７】
前記硬化剤が、無水物、アミン、アミド、ルイス酸、及びフェノール類ベースのノボラック樹脂からなる群から選択される、請求項１２６記載の難燃性エポキシ組成物。
【請求項１２８】
前記希釈剤がグリシジルエーテルを含む、請求項１２６記載の難燃性エポキシ組成物。
【請求項１２９】
請求項１２５記載の硬化可能な組成物と強化用成分とを含み、少なくともある程度硬化させた樹脂含浸複合材料。
【請求項１３０】
ガラス充填材、ガラス繊維、又はガラス布帛を含む、請求項１２９記載の樹脂含浸複合材料。
【請求項１３１】
前記複合材料がガラス布帛を含む、請求項１３０記載の樹脂含浸複合材料。
【請求項１３２】  請求項１２９記載の樹脂含浸複合材料に接着された銅箔層を場合により含んでもよい積層物。
【請求項１３３】
請求項１３０記載の樹脂含浸複合材料に接着された銅箔層を場合により含んでもよい積層物。
【請求項１３４】
請求項１３１記載の樹脂含浸複合材料に接着された銅箔層を場合により含んでもよい積層物。
【請求項１３５】
前記積層物が、一般にはその構成層に分けることのできない、実質的に一体の構造物にプレス成形された複数の樹脂含浸ガラス布帛層を含む、請求項１３４記載の積層物。
【請求項１３６】
（ａ）  式
【化７９】
2004533413.tif 000079
（式中、Ｒ１は、二価の置換もしくは未置換のアリーレン部分であり；  Ｒ２は、一価の置換もしくは未置換のアリール部分であるか、又はアルキル部分であるか、又はアラルキル部分であり；  Ｒ３はＣ１−Ｃ６脂肪族基である）で示されるモノ（アルコキシアリール）ホスフィンオキシド；
（ｂ）  式
【化８０】
2004533413.tif 000080
（式中、Ｒ１、Ｒ２、及びＲ３は、上記にて定義した通りである）で示されるビス（アルコキシアリール）ホスフィンオキシド；  及び
（ｃ）  式
【化８１】
2004533413.tif 000081
（式中、Ｒ１とＲ３は上記にて定義した通りである）で示されるトリス（アルコキシアリール）ホスフィンオキシド；
を含み、そして
（ｄ）場合により、少量の  式
【化８２】
2004533413.tif 000082
（式中、Ｒ２は上記にて定義した通りである）で示される五価のホスフィンオキシドを含有してもよい、
アルコキシアリールホスフィンオキシドの混合物。